(57)【要約】【課題】ゲル状組成物に高い光輝感を付与し、その意匠性を高める。さらには、ゲル状組成物の高い意匠性を利用した各種製品を提供する。【解決手段】ガラス粉体を二酸化チタンの薄膜で被覆した光輝性顔料を含有するゲル状組成物。ガラス粉体は、可視光透過率が８０％以上のものである。ガラス粉体は、鱗片状ガラスである。二酸化チタンがルチル型である。光輝性顔料は、干渉色を呈するものである。光輝性顔料以外の着色剤を含有する。前記ゲル状組成物を用いた芳香剤などの製品。【選択図】　なし【特許請求の範囲】
【請求項１】
ガラス粉体を二酸化チタンの薄膜で被覆した光輝性顔料を含有するゲル状組成物。
【請求項２】
上記ガラス粉体は、可視光透過率が８０％以上のものである請求項１に記載のゲル状組成物。
【請求項３】
上記ガラス粉体は、鱗片状ガラスである請求項１または２に記載のゲル状組成物。
【請求項４】
上記二酸化チタンがルチル型である請求項１〜３のいずれか１項に記載のゲル状組成物。
【請求項５】
上記光輝性顔料は、干渉色を呈するものである請求項１〜４のいずれか１項に記載のゲル状組成物。
【請求項６】
上記光輝性顔料以外に着色剤を含有する請求項１〜５のいずれか１項に記載のゲル状組成物。
【請求項７】
請求項１〜６のいずれか１項に記載のゲル状組成物を用いた芳香剤。
【請求項８】
請求項１〜６のいずれか１項に記載のゲル状組成物を用いた消臭剤。
【請求項９】
請求項１〜６のいずれか１項に記載のゲル状組成物を用いた忌避剤。
【請求項１０】
請求項１〜６のいずれか１項に記載のゲル状組成物を用いた誘引剤。
【請求項１１】
請求項１〜６のいずれか１項に記載のゲル状組成物を用いた殺虫剤。
【請求項１２】
請求項１〜６のいずれか１項に記載のゲル状組成物を用いた保冷剤。
【請求項１３】
請求項１〜６のいずれか１項に記載のゲル状組成物を用いた外用医薬剤。
【請求項１４】
請求項１〜６のいずれか１項に記載のゲル状組成物を用いた浴用化粧料。
【請求項１５】
請求項１〜６のいずれか１項に記載のゲル状組成物を用いた蝋製品。
【請求項１６】
請求項１〜６のいずれか１項に記載のゲル状組成物を用いた保冷材。
【発明の詳細な説明】
【０００１】
【発明の属する技術分野】
この発明は、高い光輝感を呈する顔料を含有し、優れた意匠性を有するゲル状組成物に関する。さらには、このゲル状組成物の優れた意匠性を利用した種々の製品に関する。
【０００２】
【従来の技術】
ゲル状組成物は、その内部に多量の水分を保持したり、その内部および表面の空隙中に化学物質を吸着したりする機能を備える。これらの機能を利用して、従来から芳香剤、消臭剤、殺虫剤、保冷材または頭髪用化粧料などに利用されている。
【０００３】
これらのゲル状組成物は、利用形態・利用態様が比較的人目に付き易いことから、それ自体の意匠性を高める工夫が従来から施されている。たとえば、寒天やゼラチンなどのマトリックスゲルの中にパールマイカやアルミニウム粉体などの光沢顔料を配合したものが上市されている。
【０００４】
【発明が解決しようとする課題】
しかし、パールマイカは可視光反射率が低いため、マトリックスゲルに配合した場合、その個々の粒子の視認性が低く、ゲル状組成物の輪郭・陰影がハッキリしないものになってしまう。また、アルミニウム粉末などの金属粉体を配合した場合は、反射光が散乱してしまうため、ゲル状組成物に異物感が生じてしまったり、その奥行き感が低下してしまったりする。
【０００５】
この発明は、このような問題点に着目してなされたものである。その目的とするところは、ゲル状組成物に高い光輝感を付与し、その意匠性を高めることにある。さらには、ゲル状組成物の高い意匠性を利用した各種製品を提供することにある。
【０００６】
【課題を解決するための手段】
上記の課題を解決するために、この発明は、ガラス粉体を二酸化チタンの薄膜で被覆した光輝性顔料をマトリックスゲルに配合することを特徴とする。ガラス粉体は、透明性が高く、かつ、その表面が平滑であることから、乱反射を生じ難く、ゲル状組成物に異物感を与え難い。さらに、ガラス粉体が二酸化チタンの薄膜で被覆されることにより、それらの屈折率の違いから光輝性顔料の可視光反射率が向上する。これにより、マトリックスゲル中における光輝性顔料の視認性が向上し、ゲル状組成物の意匠性も向上する。
【０００７】
このゲル状組成物を従来の各種用途で利用することにより、それら製品の意匠性を高めることができる。
【０００８】
【発明の実施の形態】
以下、この発明の実施の形態について、詳細に説明する。なお、以下の実施の形態に限定する趣旨ではない。
【０００９】
光輝性顔料は、ガラス粉体の表面を二酸化チタンの薄膜で被覆したものである。このガラス粉体は、その形状をとくに限定されるものではなく、球状、針状または鱗片状などが例示される。ガラス粉体は、透明性が高く、マイカまたはアルミニウム粉体などのように遮光性を有しないため、マトリックスゲルに配合された場合でも、ゲル状組成物に異物感を与えることがない。さらには、可視光透過率８０％以上のガラス粉体が好ましい。
【００１０】
また、これらの中でも、鱗片状ガラスがとくに好ましい。鱗片状ガラスは、他の形状に比べ、比表面積と平滑面が格段に大きく、その反射光に指向性があるため、光輝性顔料がマトリックスゲルに包含されても、その視認性が低下し難い。そのため、鱗片状ガラスからなる光輝性顔料は、ゲル状組成物の意匠性を高めることに適している。
【００１１】
鱗片状ガラスの大きさは、とくに限定されるものではないが、マトリックスゲル中で均一分散でき、かつ、肉眼で異物と見なされない程度の大きさが好ましい。具体的には、平均厚さ１〜５μｍ、平均粒径１０〜５００μｍ、アスペクト比１０〜１００のものが好適である。
【００１２】
ガラス粉体の屈折率は、その組成成分含有率により多少幅があるが、およそ１．４〜１．６である。これに対し、二酸化チタンの屈折率は、アナターゼ型が２．５前後で、ルチル型が２．７前後である。一般に、屈折率が変化する界面では反射が生じ易いことから、この光輝性顔料は、ガラス粉体と二酸化チタンの薄膜との界面において、またこの薄膜とマトリックスゲルとの界面において反射が生じ易い。したがって、この光輝性顔料であれば、従来用いられていたパールマイカよりも強い反射光が得られる。
【００１３】
二酸化チタンの屈折率が高いほど、光輝性顔料の反射光は強くなるので、二酸化チタンはルチル型であることが好ましい。また、ルチル型は、アナターゼ型よりも化学的に安定で、光触媒活性も低いことから、ルチル型の薄膜であれば、光輝性顔料が性能劣化し難く、接触するマトリックスゲルを変質させることもない。
【００１４】
二酸化チタンの薄膜の光学厚さが可視光波長の四分の一の整数倍のとき、光輝性顔料は干渉色を呈する。これは干渉色の文字通り、二酸化チタンの薄膜の表面で反射した特定波長の光と、この薄膜とガラス粉体との界面で反射した同波長の光とが強め合い、また打ち消し合うからである。したがって、二酸化チタンの薄膜の厚さを調整することにより、所望の干渉色が得られる。また、二酸化チタンの薄膜の厚さは、１〜２００μｍが好ましい。この厚さが１μｍ未満では、反射が生じ難く、一方２００μｍを越えると、二酸化チタンの結晶成長に基づく薄膜表面の凹凸が無視できなくなり、反射光の散乱が問題となる。
【００１５】
鱗片状ガラスの表面を二酸化チタンの薄膜で被覆した光輝性顔料として、たとえば日本板硝子社製のメタシャイン（登録商標）ＲＣシリーズ（ＭＣ５０９０ＲＳ，ＭＣ５０９０ＲＹ，ＭＣ５０９０ＲＲ，ＭＣ５０９０ＲＢ，ＭＣ５０９０ＲＧ，ＭＣ１０８０ＲＳ，ＭＣ１０８０ＲＹ，ＭＣ１０８０ＲＲ，ＭＣ１０８０ＲＢ，ＭＣ１０８０ＲＧ，ＭＣ１０４０ＲＳ，ＭＣ１０４０ＲＹ，ＭＣ１０４０ＲＲ，ＭＣ１０４０ＲＢ，ＭＣ１０４０ＲＧ，ＭＣ１０２０ＲＳ，ＭＣ１０２０ＲＹ，ＭＣ１０２０ＲＲ，ＭＣ１０２０ＲＢ，ＭＣ１０２０ＲＧ）が挙げられる。
【００１６】
マトリックスゲルとしては、その種類をとくに限定されるものではなく、たとえばカルボキシビニルポリマー、ヒドロキシエチルセルロース、ポリビニルピロリドン、キトサンないしポリアクリル酸塩類などの有機高分子からなるゲル形成剤と、ポリオキシエチレンポリオキシプロピレンセチルエーテルリン酸、ポリオキシエチレンポリオキシプロピレングリコール、デキストリン脂肪酸エステルないしステアリン酸ナトリウムなどのゲル化剤とを混合し反応させたものが挙げられる。また、カラギーナン、アルギン酸ソーダ、ジュランガム、寒天、ゼラチン、キトサンなどの天然高分子化合物もゲル形成剤として使用される。なお、ゲル化剤は、ゲル形成剤の粘度およびゲル状組成物の利用用途に応じて必要な場合のみ使用すればよい。
【００１７】
上記の干渉色を呈する光輝性顔料と併用して、マトリックスゲルに着色剤を添加してもよい。たとえば、光輝性顔料の干渉色と補色にあたる色を呈する着色剤を併用することにより、ゲル状組成物の外観に一層の深みを付与できる。光輝性顔料以外の着色剤としては、たとえば塩基性または酸性の水溶性染料、アゾ系、アントラキノン系またはペリレン系などの油溶性染料、酸化鉄または複合酸化物などの無機顔料、アゾ系、フタロシアニン系、アントラキノン系、インジゴ系、ペリレン系またはキナクリドン系などの有機顔料、硫酸カルシウム系（母体結晶がＣａＳで付活剤がＢｉ）または硫酸亜鉛系（母体結晶がＺｎＳで付活剤がＣｕ）などの蓄光顔料、あるいはＲｈｏｄａｍｉｎｅ　Ｂ、Ｒｈｏｄａｍｉｎｅ　６Ｇ、Ｒｈｏｄａｍｉｎｅ　Ｓ、Ｅｏｓｉｎｅ、Ｂａｓｉｃ　ｙｅｌｌｏｗ　ＨＧ、Ｂｒｉｌｌｉａｎｔｓｕｌｆｏｆｌａｖｉｎｅ　ＦＦ、ＴｈｉｏｆｌａｖｉｎｅまたはＦｌｕｏｒｅｓｃｅｉｎなどの蛍光色素／顔料などが挙げられる。また、干渉色を呈しない無彩色の光輝性顔料と、有彩色の着色剤とを組み合わせてもよい。
【００１８】
ゲル状組成物中における光輝性顔料の含有率は、０．１〜３０質量％であることが好ましく、さらには０．５〜１０質量％が好適である。この含有率が０．１質量％未満の場合は、ゲル状組成物の光輝感があまり向上しない。一方、３０質量％を超えると、グリッター感が強くなりすぎて、却ってゲル状組成物の意匠性が損なわれる。
【００１９】
光輝性顔料をマトリックスゲル中に配合する手段は、とくに限定されるものではなく、公知の手段をそのまま利用することができる。たとえば、マトリックスゲルの流動性が高い段階（溶媒除去前またはゲル化剤を添加する前など）で光輝性顔料を添加し、それらを均一に混練して、溶媒を除去するなど粘度を上げつつ所望の形状に成型する方法が挙げられる。
【００２０】
このようにして作製したゲル状組成物は、従来からゲル状組成物が利用されている製品にそのまま使用することができる。たとえば、芳香剤、消臭剤、忌避剤、誘引剤、殺虫剤、保冷剤、外用医薬剤、浴用化粧料、蝋製品または保冷材などが挙げられる。なお、蝋製品としては、たとえば水飴のような粘性のある蝋の中にドライフラワーなどを埋設した観賞用キャンドルが挙げられ、浴用化粧料としては、洗顔用の透明石鹸などが例示される。
【００２１】
【実施例】
以下、実施例により、この発明について具体的に説明する。
【００２２】
（実施例１）
マトリックスゲルとして、マンダム社製スーパーハードジェル（無色透明）５０ｃｃをサンプル瓶中に採取し、この中に光輝性顔料としての日本板硝子社製メタシャイン（登録商標）ＭＣ５０９０ＲＳ（平均厚さ：５μｍ　平均粒径：９０μｍ　平均アスペクト比：１８　ルチル型二酸化チタンの薄膜の厚さ：６０ｎｍ　干渉色：銀色）を０．５ｇ添加して、ガラス棒を用いて均一に拡散するまで混練した。このゲル状組成物をしばらく静置した後、その意匠性を５人の官能試験官に評価させた。この官能試験では、ゲル状組成物を日中の太陽光に当て、光輝感があるか否か、グリッター感があるか否かについて評価した。５人の官能試験官の総合評価の結果を下記「表１」に示す。なお、以下の実施例および比較例におけるゲル状組成物の意匠性についての評価は、実施例１で作製したゲル状組成物を基準とした対比観察によるものである。
【００２３】
（実施例２）
実施例１において、光輝性顔料と供に着色剤としてぺんてる社製の青色水彩絵の具１ｃｃをマトリックスゲル中に添加し、それ以外は同様にして、ゲル状組成物を作製し、評価した。このゲル状組成物の官能試験の評価結果を下記「表１」に示す。
【００２４】
（実施例３）
実施例２において、着色剤をぺんてる社製の黒色水彩絵の具に代えた以外は同様にして、ゲル状組成物を作製し、評価した。このゲル状組成物の評価結果を下記「表１」に示す。
【００２５】
（比較例１）
実施例１において、光輝性顔料を添加しなかった以外は同様にして、すなわちマトリックスゲルのみについて、官能試験を行った。その評価結果を下記「表１」に示す。
【００２６】
（比較例２）
実施例１において、光輝性顔料であるＭＣ５０９０ＲＳの代わりに日本板硝子社製メタシャイン（登録商標）ＭＥ５０９０ＮＳ（平均厚さ：５μｍ　平均粒径：９０μｍ　平均アスペクト比：１８　ニッケル薄膜の厚さ：２６０ｎｍ　外観色：灰黒色）を用いた以外は同様にして、ゲル状組成物を作製し、評価した。その評価結果を下記「表１」に記載する。
【００２７】
（比較例３）
実施例２において、光輝性顔料を添加しない以外は同様にして、すなわちマトリックスゲルに青色水彩絵の具を添加したものを作製し、評価した。その評価結果を下記「表１」に示す。
【００２８】
（比較例４）
実施例３において、光輝性顔料を添加しない以外は同様にして、すなわちマトリックスゲルに黒色水彩絵の具を添加したものを作製し、評価した。その評価結果を下記「表１」に示す。
【００２９】
（比較例５）
実施例１において、光輝性顔料の代わりに鱗片状アルミニウム粉体（東洋アルミニウム社製　アルペースト０１００Ｘ　平均厚さ０．３μｍ　平均粒径４５μｍ）を用いた以外は同様にして、ゲル状組成物を作製し、評価した。その評価結果を下記「表１」に示す。
【００３０】
【表１】
2004091507.tif 000002
【００３１】
実施例１〜３と比較例１〜５とを対比することにより、鱗片状ガラスを二酸化チタンの薄膜で被覆した光輝性顔料を使用すれば、ゲル状組成物の光輝感を高め、その意匠性も向上させられることが判る。
【００３２】
実施例１と比較例２とを対比することにより、光輝性を有しない顔料を使用すると、ゲル状組成物のグリッター感が殆ど失われ、意匠性も損なわれることが判る。
【００３３】
実施例１と比較例５とを対比することにより、鱗片状ガラスを構成要素とする光輝性顔料を使用すれば、アルミニウム粉体を使用した場合のような異物感または奥行き感の欠如などの問題が生じないことが判る。
【００３４】
【発明の効果】
この発明によれば、鱗片状ガラスを二酸化チタンの薄膜で被覆した光輝性顔料をマトリックスゲルに配合するものであるから、グリッター感および奥行き感が適度にあり、高い光輝性を呈するゲル状組成物を提供することができる。また、この高い光輝性を利用して、意匠性に優れた芳香剤、消臭剤、忌避剤、誘引剤、殺虫剤、保冷剤、外用医薬剤、浴用化粧料、蝋製品または保冷材などを提供することができる。